(57)【要約】【課題】基板のそりの抑制に優れ、ある程度の厚みある基板として取り扱うことで作業効率を確保することができ、銅張り積層板にも対応可能であり、フレキシブル基板ではロール加工にも対応可能な配線板の製造方法を提供する。【解決手段】本発明は、２枚の基板を、該２枚の基板の外周より内側に０．１〜５０ｍｍの枠状の範囲で接着剤を介して貼り合せて１枚の基板とし、該１枚の基板の両面に配線の形成を行った後、前記接着剤を介して貼り合せた接着部分を除去することで前記１枚の基板を分離して、それぞれ独立した配線板とすることを特徴とする配線板の製造方法である。【選択図】図１
2011029407.tif 000002
【特許請求の範囲】
【請求項１】
２枚の基板を、該２枚の基板の外周より内側に０．１〜５０ｍｍの枠状の範囲で接着剤を介して貼り合せて１枚の基板とし、該１枚の基板の両面に配線の形成を行った後、前記接着剤を介して貼り合せた接着部分を除去することで前記１枚の基板を分離して、それぞれ独立した配線板とすることを特徴とする配線板の製造方法。
【請求項２】
前記１枚の基板を分離した後の分離面に、さらに配線を形成することを特徴とする請求項１に記載の配線板の製造方法。
【請求項３】
前記配線が、光導波路と電気配線からなる請求項１又は２に記載の配線板の製造方法。
【請求項４】
前記配線が、一層の電気配線又は、前記電気配線を形成した面に基板を積層した後、前記基板上に電気配線を形成する工程を１回以上繰り返してなる多層の電気配線であることを特徴とする請求項１又は２に記載の配線板の製造方法。
【請求項５】
前記配線が、一層以上の光導波路であることを特徴とする請求項１又は２に記載の配線板の製造方法。
【請求項６】
前記電気配線が、サブトラクティブ法、アディティブ法、セミアディティブ法の少なくともいずれかを用いて形成されることを特徴とする請求項３又は４に記載の配線板の製造方法。
【請求項７】
前記光導波路がミラー付きの光導波路であることを特徴とする請求項３又は５に記載の配線板の製造方法。
【請求項８】
前記１枚の基板の両面に配線の形成を行った後、又は前記１枚の基板を分離後の分離面に配線を形成した後に、最外面の配線に配線保護用の被覆が施されることを特徴とする請求項１〜７のいずれかに記載の配線板の製造方法。
【発明の詳細な説明】
【技術分野】
【０００１】
本発明は、基板のそりの抑制に優れ、ある程度の厚みある基板として作業効率を確保することのでき、銅張り積層板にも対応可能であり、フレキシブル基板ではロール加工にも対応可能な配線板の製造方法に関するものである。
【背景技術】
【０００２】
従来、配線板の製造方法は、例えば片面配線板においては配線密度が基板両面で非対称となり、場合によっては製造工程中に大きなそりが発生することがあった。
これを改善するために、基板裏側に補強板を設ける等の対策を施していたが、基材厚みが２５μｍ以下の薄いフレキシブル基板などは補強板の設置時にしわが発生しやすいなどの問題があった。
また、基板裏側に補強板を設ける等の対策には余分な材料が必要であり、基板の非対称性は解決しないため、そりは低減するものの、残留するという課題は解決されず、作業効率の悪化を招いていた。
また、特許文献１に記載されているように、プリプレグやドライフィルムによって２枚の銅箔を挟み込む方法を用いるとそりの低減は可能である。しかし、この方法では、プリプレグを用いる場合、フレキシブル基板などのあらかじめ銅箔が付いた基板（ポリイミド基板）やガラスクロスの銅張り積層板の加工には適応できない。また、ドライフィルムをラミネートして接着した場合も、工程中に剥れが起き易いなど、工程中の信頼性を確保できないという問題があった。
また、特許文献２に記載されているように、接着層の両面に離型層を用いた方法では製品完成後に廃棄される副資材が多く、コスト面や廃棄物処理の問題点があり、さらには、接着層と離型層を用いた方法では基板の柔軟性が低下し、ロール加工ができず、薄い基板用の製造装置に適用することが困難であった。
【先行技術文献】
【特許文献】
【０００３】
【特許文献１】特開平６−２０９１５０
【特許文献２】特開２００６−４９６６０
【発明の概要】
【発明が解決しようとする課題】
【０００４】
本発明は、基板のそりの抑制に優れ、ある程度の厚みある基板として取り扱うことで作業効率を確保することができ、銅張り積層板にも対応可能であり、フレキシブル基板ではロール加工にも対応可能な配線板の製造方法を提供することを目的とする。
【課題を解決するための手段】
【０００５】
本発明者らは、鋭意検討を重ねた結果、２枚の基板を、製品ワークより内側の一部で接着して１枚の基板とし、前記１枚の基板の両面に配線の形成を行った後、接着部分を除去することで分離して、それぞれ独立した配線板として製造することにより上記の目的を達成することを見出し本発明を完成するに至った。
【０００６】
すなわち、本発明は、
（１）２枚の基板を、該２枚の基板の外周より内側に０．１〜５０ｍｍの枠状の範囲で接着剤を介して貼り合せて１枚の基板とし、該１枚の基板の両面に配線の形成を行った後、前記接着剤を介して貼り合せた接着部分を除去することで前記１枚の基板を分離して、それぞれ独立した配線板として製造することを特徴とする配線板の製造方法、
（２）前記１枚の基板を分離した後の分離面に、さらに配線を形成することを特徴とする（１）に記載の配線板の製造方法、
（３）前記配線が、前記光導波路と前記電気配線からなる（１）又は（２）のいずれかに記載の配線板の製造方法、
（４）前記配線が一層の電気配線又は、前記電気配線面に基板を積層した後、前記基板上に電気配線を形成する工程を１回以上繰り返すことで多層の電気配線とした電気配線であることを特徴とする（１）又は（２）のいずれかに記載の配線板の製造方法、
（５）前記配線が一層以上の光導波路であることを特徴とする（１）又は（２）のいずれかに記載の配線板の製造方法、
（６）前記電気配線が、サブトラクティブ法、アディティブ法、セミアディティブ法の少なくともいずれかを用いて形成されることを特徴とする（３）又は（４）に記載の配線板の製造方法、
（７）前記光導波路がミラー付きの光導波路であることを特徴とする（３）又は（５）に記載の配線板の製造方法、
（８）前記１枚の基板の両面に配線の形成を行った後、又は前記１枚の基板を分離後の分離面に配線を形成した後の工程の少なくともいずれかで、最外面の配線に配線保護用の被覆が施されることを特徴とする（１）〜（７）のいずれかに記載の配線板の製造方法を提供するものである。
【発明の効果】
【０００７】
本発明の製造方法によると、基板のそりの抑制に優れ、２枚の基板を重ねることである程度の厚みある基板として取り扱うことで作業効率を確保することができ、銅張り積層板にも対応可能であり、フレキシブル基板ではロール加工にも対応可能な配線板を製造することが可能である。
【図面の簡単な説明】
【０００８】
【図１】本発明の配線板の製造方法の一実施態様を説明する図である。
【図２】本発明の配線板の製造方法の別の一実施態様を説明する図である。
【発明を実施するための形態】
【０００９】
本発明により製造される配線板は、例えば、図１（ｂ）に示すように２枚の基板１を、製品ワークより内側の一部で接着剤３を介して接着して１枚の基板２とした後、例えば、図１（ｅ）に示すように、基板２の両面に、下部クラッド層６、コアパターン７及び上部クラッド層８が順に積層されてなる光導波路１０を接合したものである。基板２と下部クラッド層６の接着に接着剤３を用いても良い。また、別の例として図２（ｂ）に示すように、基板２の両面に電気配線５が形成されたものである。
【００１０】
（２枚の基板の接着方法）
基板１同士を枠部分で貼り合せる方法は特に制限されるものではないが、ワニス状や粘着性の高い接着剤３で貼り合せる場合には、基板１全面に接着剤を貼り付け後に、中央部分を除去して貼り合せても良く、接着剤３を、版を用いて貼り付けたい場所に塗布しても良い。上記の方法を用いる場合には、まず、一方の基板１に接着剤３を貼り付けてから、もう一方の基板１を真空プレス又は真空ラミネータによって接着するのが良い。接着剤３がリワーク性の良いシート状である場合には、基板１、接着剤３(枠型)、基板１と順次構成してから、一括して貼り合せることもできる。貼り合せには、手貼り、プレス、真空プレス、ロールラミネータ、真空ラミネータなどが好ましく、後工程に加熱工程がある場合には、真空プレス又は真空ラミネータを用いることがより好ましい。また、基板１をロールのまま配線形成を行う場合にはロールラミネータを用いることが好ましい。
本発明において、接着剤３を設ける部分は、前記２枚の基板１の外周より内側に０．１〜５０ｍｍの枠状の範囲とする必要があり、１〜１０ｍｍであると好ましい。０．１未満であると、十分な接着効果が得られず、５０ｍｍを超えると、除去する部分が多くなってコスト的に不利である。
【００１１】
（接着基板の分離方法）
接着剤を介して貼り合わせた接着部分の除去方法としては、特に限定されず、常法により、接着剤を含む接着部分を切断することにより、貼り合わせた基板１を２枚に分離することができる。
【００１２】
以下、配線板の各構成部分について説明する。
〔基板〕
基板１の種類としては、特に制限されるものではないが、例えば、ＦＲ−４基板、ビルドアップ基板、ポリイミド基板、半導体基板、シリコン基板やガラス基板等を用いることができ、それらの片面又は両面に金属層が設置されている積層板であっても良い。また、可撓性があるフレキシブルな材質でも、非可撓性の固い材質のものであっても良い。
また、基板１としてフィルムを用いることで、基板１や光導波路１０に柔軟性及び強靭性を付与させることができる。フィルムの材料としては、特に限定されないが、柔軟性、強靭性を有するとの観点から、ポリエチレンテレフタレート、ポリブチレンテレフタレート、ポリエチレンナフタレート等のポリエステル、ポリエチレン、ポリプロピレン、ポリアミド、ポリカーボネート、ポリフェニレンエーテル、ポリエーテルサルファイド、ポリアリレート、液晶ポリマー、ポリスルホン、ポリエーテルスルホン、ポリエーテルエーテルケトン、ポリエーテルイミド、ポリアミドイミド、ポリイミドなどのフィルムが好適に挙げられる。
フィルムの厚さは、目的とする柔軟性により適宜変えてよいが、５〜２５０μｍであることが好ましい。５μｍ以上であると強靭性が得易いという利点があり、２５０μｍ以下であると十分な柔軟性が得られる。
【００１３】
〔接着剤〕
接着剤３には、特に限定されないが、両面テープ、ホットメルト接着剤、ＵＶ硬化型接着剤、熱硬化性接着剤、プリプレグ、ビルドアップ材、耐熱性の接着剤などが好適に挙げられる。
また、真空プレスや真空ラミネートを用いる工程を有する場合には、耐熱性のある接着剤であることが好ましく、プリプレグ、ビルドアップ材、耐熱性の接着剤などが好適に挙げられる。光導波路１０において、光信号が透過する部分の接着には高い透過率の接着剤が必要であり、接着剤３の材料としては、特に限定されないが、（ＰＣＴ／ＪＰ２００８／０５４６５）に記載の接着剤を使用することがより好ましい。接着剤の厚みは貼り合せた後の工程に影響がない範囲の厚みであればよく、２５μｍ以下であることがより好ましい。
また、基板１をロールのまま配線形成を行う場合には、硬化後も十分な柔軟性を有する接着剤を用いることが好ましい。基板１を強靭性のある基板として配線形成を行う場合には、硬化後に十分な剛性を有する接着剤を用いることが好ましい。
【００１４】
〔配線〕
配線とは、金属層などの導体をパターニングした電気配線５、光導波路１０などの光配線、それぞれの多層板、それぞれを複合した多層板のことを指す。
具体的には、（ｉ）光導波路と電気配線からなる配線、（ii）一層の電気配線、又は前記電気配線を形成した面に基板を積層した後、前記基板上に電気配線を形成する工程を１回以上繰り返してなる多層の電気配線、(iii)一層以上の光導波路である配線等が挙げられる。
【００１５】
〔電気配線の形成方法〕
電気配線５の形成方法としては、電気配線５を形成する面に金属層を形成し、更にエッチングレジストを形成し、金属層の不要な箇所をエッチングで除去する方法（サブトラクト法）、めっきレジストを形成し、電気配線５を形成する面の必要な箇所にのみめっきにより電気配線５を形成する方法（アディティブ法）、電気配線５を形成する面に薄い金属層（シード層）を形成し、更にめっきレジストを形成し、その後、電気めっきで必要な電気配線５を形成した後、薄い金属層をエッチングで除去する方法（セミアディティブ法）がある。
電気配線５の形成方法はいずれの方法を用いても良いが、（電気配線幅）≦２０μｍの微細配線を形成するためには、セミアディティブ法がより好ましい。
また、電気配線形成に用いるエッチングレジスト又はめっきレジストは、ポジ型、ネガ型いずれでも可能であるが、ポジ型レジストの方が微細配線形成が容易であり、より好ましい。
【００１６】
〔セミアディティブ法におけるシード層の形成〕
セミアディティブ法による電気配線形成の場合、電気配線５を形成する面にシード層を形成する方法は、蒸着またはめっきによる方法と、金属層を貼り合わせる方法がある。
【００１７】
〔蒸着またはめっきによるシード層の形成〕
電気配線５を形成する面に蒸着またはめっきによってシード層を形成することができる。
例えば、シード層として、スパッタリングにより下地金属と薄膜銅層を形成する場合、薄膜銅層を形成するために使用されるスパッタリング装置は、２極スパッタ、３極スパッタ、４極スパッタ、マグネトロンスパッタ、ミラートロンスパッタ等を用いることができる。
スパッタに用いるターゲットは、密着を確保するために、例えばＣｒ、Ｎｉ、Ｃｏ、Ｐｄ、Ｚｒ、Ｎｉ／Ｃｒ、Ｎｉ／Ｃｕ等の金属を下地金属として用い、５〜５０ｎｍスパッタリングする。
その後、銅をターゲットにして２００〜５００ｎｍスパッタリングしてシード層を形成できる。
また、電気配線５を形成する面にめっき銅を、０．５〜３μｍ無電解銅めっきを行い形成することもできる。
【００１８】
〔金属層を貼り合わせる方法〕
電気配線５を形成する面に接着性能がある場合は、金属層をプレスやラミネートによって貼り合わせることによりシード層を形成することもできる。
しかし、薄い金属層を直接貼り合わせるのは非常に困難であるため、厚い金属層を張り合わせた後にエッチング等により薄くする方法や、キャリア付金属層を貼り合わせた後にキャリア層を除去する方法などがある。
例えば、前者としてはキャリア銅／ニッケル／薄膜銅の三層銅箔があり、キャリア銅をアルカリエッチング液で、ニッケルをニッケルエッチング液で除去し、後者としてはアルミ、銅、絶縁樹脂などをキャリアとしたピーラブル銅箔などが使用でき、５μｍ以下のシード層を形成できる。
また、厚み９〜１８μｍの金属層（例えば銅箔等の金属箔）を貼り付け、５μｍ以下になるように、エッチングにより均一に薄くし、シード層を形成してもかまわない。
電気めっきの種類については一般的に使用されるものを使用すればよく、特に限定しないが、電気配線５を形成するためには、めっき金属として銅を使用するのが好ましい。
【００１９】
〔アディティブ法による電気配線形成〕
アディティブ法による電気配線形成の場合もセミアディティブ法と同様、電気配線５を形成する面の必要な箇所にのみ、めっきを行うことで形成されるが、アディティブ法で使用されるめっきは通常、無電解めっきが使用される。
例えば、電気配線５を形成する面に無電解めっき用触媒を付着させた後、めっきが行われない表面部分にめっきレジストを形成して、無電解めっき液に浸漬し、めっきレジストに覆われていない箇所にのみ、無電解めっきを行い電気配線５を形成する。
【００２０】
〔配線保護用の被覆の形成〕
最終製品として得られた配線板の最外面（最外層に位置する配線面）には絶縁被覆を形成することができる。電気配線の場合には、絶縁被覆のパターン形成は、ワニス状の材料であれば印刷で行うことも可能であるが、より精度を確保するためには、感光性のソルダレジスト、カバーレイフィルム、フィルム状レジストを用いるのが好ましい。また、製品内にミラー付きの光導波路がある場合（光配線の場合）は、接着剤付き保護フィルムを用いてミラー部を保護することが好ましい。
材質としては、エポキシ系、ポリイミド系、エポキシアクリレート系、フルオレン系の材料を用いることができる。
【００２１】
〔光導波路の形成方法〕
以下、基板２の両面に光導波路を形成した本発明の配線板の製造方法について詳述する（図１参照）。
まず、図１（ｃ）に示すように、基板２の両面に、下部クラッド層６を設け、その上にコアパターン７を形成する。さらに上部クラッド層８を積層し、ミラー部を形成する（図１（ｄ）参照）。基板２と下部クラッド層６に接着力がない場合は接着層３を介して貼り付けても良い。さらに上記のような下部クラッド層６、コアパターン７、上部クラッド層８を有する光導波路基板を接着剤３を介して電気配線５上に、直接貼り付ける方法を用いてもできる。
基板２への下部クラッド層６の形成は、特に限定されず公知の方法によれば良く、例えば、下部クラッド層６の形成材料をスピンコート等により下部支持フィルム上に塗布し、プリベイクを行った後、紫外線を照射して薄膜を硬化させることにより形成できる。また、コアパターン７の形成も、特に限定されず、例えば、下部クラッド層６上に、下部クラッド層６より屈折率の高いコア層を形成し、エッチングによりコアパターン７を形成すれば良い。上部クラッド層８の形成方法も特に限定されず、例えば、下部クラッド層６と同様の方法で形成すれば良い。
【００２２】
〔下部クラッド層及び上部クラッド層〕
以下、本発明で使用される下部クラッド層６及び上部クラッド層８について説明する。下部クラッド層６及び上部クラッド層８としては、クラッド層形成用樹脂又はクラッド層形成用樹脂フィルムを用いることができる。
【００２３】
本発明で用いるクラッド層形成用樹脂としては、コア層より低屈折率で、光又は熱により硬化する樹脂組成物であれば特に限定されず、熱硬化性樹脂組成物や感光性樹脂組成物を好適に使用することができる。より好適にはクラッド層形成用樹脂が、（Ａ）ベースポリマー、（Ｂ）光重合性化合物及び（Ｃ）光重合開始剤を含有する樹脂組成物により構成されることが好ましい。なお、クラッド層形成用樹脂に用いる樹脂組成物は、上部クラッド層８と下部クラッド層６において、該樹脂組成物に含有する成分が同一であっても異なっていてもよく、該樹脂組成物の屈折率が同一であっても異なっていてもよい。
【００２４】
ここで用いる（Ａ）ベースポリマーはクラッド層を形成し、該クラッド層の強度を確保するためのものであり、該目的を達成し得るものであれば特に限定されず、フェノキシ樹脂、エポキシ樹脂、（メタ）アクリル樹脂、ポリカーボネート樹脂、ポリアリレート樹脂、ポリエーテルアミド、ポリエーテルイミド、ポリエーテルスルホン等、あるいはこれらの誘導体などが挙げられる。これらのベースポリマーは１種単独でも、また２種以上を混合して用いてもよい。上記で例示したベースポリマーのうち、耐熱性が高いとの観点から、主鎖に芳香族骨格を有することが好ましく、特にフェノキシ樹脂が好ましい。また、３次元架橋し、耐熱性を向上できるとの観点からは、エポキシ樹脂、特に室温で固形のエポキシ樹脂が好ましい。さらに、後に詳述する（Ｂ）光重合性化合物との相溶性が、クラッド層形成用樹脂の透明性を確保するために重要であるが、この点からは上記フェノキシ樹脂及び（メタ）アクリル樹脂が好ましい。なお、ここで（メタ）アクリル樹脂とは、アクリル樹脂及びメタクリル樹脂を意味するものである。
【００２５】
フェノキシ樹脂の中でも、ビスフェノールＡ、ビスフェノールＡ型エポキシ化合物ビスフェノールＦ、ビスフェノールＦ型エポキシ化合物及びそれらの誘導体から選ばれる少なくとも１種を共重合成分として用いるフェノキシ樹脂が、耐熱性、密着性及び溶解性に優れるため好ましい。ビスフェノールＡ又はビスフェノールＡ型エポキシ化合物の誘導体としては、テトラブロモビスフェノールＡ、テトラブロモビスフェノールＡ型エポキシ化合物等が好適に挙げられる。また、ビスフェノールＦ又はビスフェノールＦ型エポキシ化合物の誘導体としては、テトラブロモビスフェノールＦ、テトラブロモビスフェノールＦ型エポキシ化合物等が好適に挙げられる。ビスフェノールＡ／ビスフェノールＦ共重合型フェノキシ樹脂の具体例としては、東都化成（株）製「フェノトートＹＰ−７０」（商品名）が挙げられる。
【００２６】
ビスフェノールＡ型エポキシ樹脂としては、室温で固形のエポキシ樹脂としては、例えば、東都化学（株）製「エポトートＹＤ−７０２０、エポトートＹＤ−７０１９、エポトートＹＤ−７０１７」（いずれも商品名）、ジャパンエポキシレジン（株）製「エピコート１０１０、エピコート１００９、エピコート１００８」（いずれも商品名）などが挙げられる。
【００２７】
次に、（Ｂ）光重合性化合物としては、紫外線等の光の照射によって重合するものであれば特に限定されず、分子内にエチレン性不飽和基を有する化合物や分子内に２つ以上のエポキシ基を有する化合物などが挙げられる。
分子内にエチレン性不飽和基を有する化合物としては、（メタ）アクリレート、ハロゲン化ビニリデン、ビニルエーテル、ビニルピリジン、ビニルフェノール等が挙げられるが、これらの中で、透明性と耐熱性の観点から、（メタ）アクリレートが好ましい。
（メタ）アクリレートとしては、１官能性のもの、２官能性のもの、３官能性以上の多官能性のもののいずれをも用いることができる。なお、ここで（メタ）アクリレートとは、アクリレート及びメタクリレートを示す。アクリレートとはアクリロイル基を有する化合物を意味し、メタクリレートとはメタクリロイル基を有する化合物を意味する。また、ここでいう１官能性とは、アクリロイル基及びメタクリロイル基のいずれかを１つ有することを意味する。
分子内に２つ以上のエポキシ基を有する化合物としては、ビスフェノールＡ型エポキシ樹脂等の２官能又は多官能芳香族グリシジルエーテル、ポリエチレングリコール型エポキシ樹脂等の２官能又は多官能脂肪族グリシジルエーテル、水添ビスフェノールＡ型エポキシ樹脂等の２官能脂環式グリシジルエーテル、フタル酸ジグリシジルエステル等の２官能芳香族グリシジルエステル、テトラヒドロフタル酸ジグリシジルエステル等の２官能脂環式グリシジルエステル、Ｎ，Ｎ−ジグリシジルアニリン等の２官能又は多官能芳香族グリシジルアミン、アリサイクリックジエポキシカルボキシレート等の２官能脂環式エポキシ樹脂、２官能複素環式エポキシ樹脂、多官能複素環式エポキシ樹脂、２官能又は多官能ケイ素含有エポキシ樹脂などが挙げられる。これらの（Ｂ）光重合性化合物は、単独で又は２種類以上組み合わせて用いることができる。
【００２８】
次に（Ｃ）成分の光重合開始剤としては、特に制限はなく、例えば（Ｂ）成分にエポキシ化合物を用いる場合の開始剤として、アリールジアゾニウム塩、ジアリールヨードニウム塩、トリアリールスルホニウム塩、トリアリルセレノニウム塩、ジアルキルフェナジルスルホニウム塩、ジアルキル−４−ヒドロキシフェニルスルホニウム塩、スルホン酸エステルなどが挙げられる。
【００２９】
また、（Ｂ）成分に分子内にエチレン性不飽和基を有する化合物を用いる場合の開始剤としては、ベンゾフェノン等の芳香族ケトン、２−エチルアントラキノン等のキノン類、ベンゾインメチルエーテル等のベンゾインエーテル化合物、ベンゾイン等のベンゾイン化合物、ベンジルジメチルケタール等のベンジル誘導体、２−（ｏ−クロロフェニル）−４，５−ジフェニルイミダゾール二量体等の２，４，５−トリアリールイミダゾール二量体、２−メルカプトベンゾイミダゾール等のベンゾイミダゾール類、ビス（２，４，６−トリメチルベンゾイル）フェニルフォスフィンオキサイド等のフォスフィンオキサイド類、９−フェニルアクリジン等のアクリジン誘導体、Ｎ−フェニルグリシン、Ｎ−フェニルグリシン誘導体、クマリン系化合物などが挙げられる。また、ジエチルチオキサントンとジメチルアミノ安息香酸の組み合わせのように、チオキサントン系化合物と３級アミン化合物とを組み合わせてもよい。なお、コア層及びクラッド層の透明性を向上させる観点からは、上記化合物のうち、芳香族ケトン及びフォスフィンオキサイド類が好ましい。
これらの（Ｃ）光重合開始剤は、単独で又は２種類以上組み合わせて用いることができる。
【００３０】
（Ａ）ベースポリマーの配合量は、（Ａ）成分及び（Ｂ）成分の総量に対して、５〜８０質量％とすることが好ましい。また、（Ｂ）光重合性化合物の配合量は、（Ａ）及び（Ｂ）成分の総量に対して、９５〜２０質量％とすることが好ましい。
この（Ａ）成分及び（Ｂ）成分の配合量として、（Ａ）成分が５質量％以上であり、（Ｂ）成分が９５質量％以下であると、樹脂組成物を容易にフィルム化することができる。一方、（Ａ）成分が８０質量％以下あり、（Ｂ）成分が２０質量％以上であると、（Ａ）ベースポリマーを絡み込んで硬化させることが容易にでき、光導波路を形成する際に、パターン形成性が向上し、かつ光硬化反応が十分に進行する。以上の観点から、この（Ａ）成分及び（Ｂ）成分の配合量として、（Ａ）成分１０〜８５質量％、（Ｂ）成分９０〜１５質量％がより好ましく、（Ａ）成分２０〜７０質量％、（Ｂ）成分８０〜３０質量％がさらに好ましい。
（Ｃ）光重合開始剤の配合量は、（Ａ）成分及び（Ｂ）成分の総量１００質量部に対して、０．１〜１０質量部とすることが好ましい。この配合量が０．１質量部以上であると、光感度が十分であり、一方１０質量部以下であると、露光時に感光性樹脂組成物の表層での吸収が増大することがなく、内部の光硬化が十分となる。さらに、光導波路として使用する際には、重合開始剤自身の光吸収の影響により伝搬損失が増大することもなく好適である。以上の観点から、（Ｃ）光重合開始剤の配合量は、０．２〜５質量部とすることがより好ましい。
また、このほかに必要に応じて、クラッド層形成用樹脂中には、酸化防止剤、黄変防止剤、紫外線吸収剤、可視光吸収剤、着色剤、可塑剤、安定剤、充填剤などのいわゆる添加剤を本発明の効果に悪影響を与えない割合で添加してもよい。
【００３１】
本発明においては、クラッド層の形成方法は特に限定されず、例えば、クラッド層形成用樹脂の塗布又はクラッド層形成用樹脂フィルムのラミネートにより形成すれば良い。
塗布による場合には、その方法は限定されず、例えば、前記（Ａ）〜（Ｃ）成分を含有する樹脂組成物を常法により塗布すれば良い。
また、ラミネートに用いるクラッド層形成用樹脂フィルムは、例えば、前記樹脂組成物を溶媒に溶解して、支持フィルムに塗布し、溶媒を除去することにより容易に製造することができる。
【００３２】
クラッド層形成用樹脂フィルムの製造過程で用いられる支持フィルムは、その材料については特に限定されず、種々のものを用いることができる。支持フィルムとしての柔軟性及び強靭性の観点から、上記した、基板のフィルム材料として例示したものが同様に挙げられる。
支持フィルムの厚さは、目的とする柔軟性により適宜変えてよいが、５〜２５０μｍであることが好ましい。５μｍ以上であると強靭性が得易いという利点があり、２５０μｍ以下であると十分な柔軟性が得られる。
ここで用いる溶媒としては、該樹脂組成物溶解し得るものであれば特に限定されず、例えば、アセトン、メチルエチルケトン、メチルセロソルブ、エチルセロソルブ、トルエン、Ｎ，Ｎ−ジメチルアセトアミド、プロピレングリコールモノメチルエーテル、プロピレングリコールモノメチルエーテルアセテート、シクロヘキサノン、Ｎ−メチル−２−ピロリドン等の溶媒又はこれらの混合溶媒を用いることができる。樹脂溶液中の固形分濃度は３０〜８０質量％程度であることが好ましい。
【００３３】
下部クラッド層６及び上部クラッド層８（以下、クラッド層６，８と略す）の厚さに関しては、乾燥後の厚さで、５〜５００μｍの範囲が好ましい。５μｍ以上であると、光の閉じ込めに必要なクラッド厚さが確保でき、５００μｍ以下であると、膜厚を均一に制御することが容易である。以上の観点から、クラッド層６、８の厚さは、さらに１０〜１００μｍの範囲であることがより好ましい。
【００３４】
また、クラッド層６，８の厚さは、最初に形成される下部クラッド層６と、コアパターン７を埋め込むための上部クラッド層８において、同一であっても異なってもよいが、コアパターン７を埋め込むために、上部クラッド層８の厚さは、コア層の厚さよりも厚くすることが好ましい。
【００３５】
〔コア層形成用樹脂及びコア層形成用樹脂フィルム〕
本発明においては、コアパターン７を形成するために、下部クラッド層６に積層するコア層の形成方法は特に限定されず、例えば、コア層形成用樹脂の塗布又はコア層形成用樹脂フィルムのラミネートにより形成すれば良い。
コア層形成用樹脂としては、コアパターン７がクラッド層６，８より高屈折率であるように設計され、活性光線によりコアパターン７を形成し得る樹脂組成物を用いることができ、感光性樹脂組成物が好適である。具体的には、前記クラッド層形成用樹脂で用いたのと同様の樹脂組成物を用いることが好ましい。
塗布による場合には、方法は限定されず、前記樹脂組成物を常法により塗布すれば良い。
【００３６】
以下、ラミネートに用いるコア層形成用樹脂フィルムについて詳述する。
コア層形成用樹脂フィルムは、前記樹脂組成物を溶媒に溶解して下部クラッド層６に塗布し、溶媒を除去することにより容易に製造することができる。ここで用いる溶媒としては、該樹脂組成物を溶解し得るものであれば特に限定されず、例えば、アセトン、メチルエチルケトン、メチルセロソルブ、エチルセロソルブ、トルエン、Ｎ，Ｎ−ジメチルホルムアミド、Ｎ，Ｎ−ジメチルアセトアミド、プロピレングリコールモノメチルエーテル、プロピレングリコールモノメチルエーテルアセテート、シクロヘキサノン、Ｎ−メチル−２−ピロリドン等の溶媒又はこれらの混合溶媒を用いることができる。樹脂溶液中の固形分濃度は、通常３０〜８０質量％であることが好ましい。
【００３７】
コア層形成用樹脂フィルムの厚さについては特に限定されず、乾燥後のコア層の厚さが、通常は１０〜１００μｍとなるように調整される。該フィルムの厚さが１０μｍ以上であると、光導波路形成後の受発光素子又は光ファイバーとの結合において位置合わせトレランスが拡大できるという利点があり、１００μｍ以下であると、光導波路形成後の受発光素子又は光ファイバーとの結合において、結合効率が向上するという利点がある。以上の観点から、該フィルムの厚さは、さらに３０〜７０μｍの範囲であることが好ましい。
【００３８】
コア層形成用樹脂の製造過程で用いる支持フィルムは、コア層形成用樹脂を支持する支持フィルムであって、その材料については特に限定されないが、後にコア層形成用樹脂を剥離することが容易であり、かつ、耐熱性及び耐溶剤性を有するとの観点から、ポリエチレンテレフタレート等のポリエステル、ポリプロピレン、ポリエチレンなどが好適に挙げられる。
支持フィルムの厚さは、５〜５０μｍであることが好ましい。５μｍ以上であると、支持フィルムとしての強度が得やすいという利点があり、５０μｍ以下であると、パターン形成時のマスクとのギャップが小さくなり、より微細なパターンが形成できるという利点がある。以上の観点から、支持フィルムの厚さは１０〜４０μｍの範囲であることがより好ましく、１５〜３０μｍであることが特に好ましい。
【００３９】
本発明において用いられる光導波路１０は、コアパターン及びクラッド層を有する高分子層を複数積層した多層光導波路であってもよい。
【実施例】
【００４０】
以下に、本発明を実施例によりさらに具体的に説明するが、本発明は、これらの実施例によってなんら限定されるものではない。
【００４１】
〔接着剤の作製〕
ＰＣＴ／ＪＰ２００８／０５４６５に記載の接着剤を作製した。すなわち、（ａ）エポキシ樹脂としてＹＤＣＮ−７０３（東都化成株式会社製商品名、クレゾールノボラック型エポキシ樹脂、エポキシ当量２１０）５５質量部、（ｂ）硬化剤としてミレックスＸＬＣ−ＬＬ（三井化学株式会社製商品名、フェノール樹脂、水酸基当量１７５、吸水率１．８質量％、３５０℃における加熱重量減少率４％）４５質量部、シランカップリング剤としてＮＵＣ  Ａ−１８９（日本ユニカー株式会社製商品名、γ−メルカプトプロピルトリメトキシシラン）１．７質量部とＮＵＣ  Ａ−１１６０（日本ユニカー株式会社製商品名、γ−ウレイドプロピルトリエトキシシラン）３．２質量部、（ｄ）フィラーとしてアエロジルＲ９７２（シリカ表面にジメチルジクロロシランを被覆し、４００℃の反応器中で加水分解させた、メチル基などの有機基を表面に有するフィラー、日本アエロジル株式会社製商品名、シリカ、平均粒径０．０１６μｍ）３２質量部からなる組成物に、シクロヘキサノンを加えて攪拌混合し、更にビーズミルを用いて９０分混練した。これに（ｃ）高分子化合物としてグリシジルアクリレート又はグリシジルメタクリレート３質量％を含むアクリルゴムＨＴＲ−８６０Ｐ−３（ナガセケムテックス株式会社製商品名、重量平均分子量８０万）を２８０質量部、及び（ｅ）硬化促進剤としてキュアゾール２ＰＺ−ＣＮ（四国化成工業株式会社製商品名、１−シアノエチル−２−フェニルイミダゾール）を０．５質量部加え、攪拌混合、真空脱気した。この接着剤ワニスを厚さ７５μｍの離型処理したポリエチレンテレフタレート（ＰＥＴ）フィルム（ピューレックスＡ３１）上に塗布し、１４０℃で５分間加熱乾燥して、次いで第２の保護フィルムとして２５μｍの離型処理したポリエチレンテレフタレート（ＰＥＴ）フィルム（ピューレックスＡ３１）を離型面が樹脂側になるように貼り付け、接着剤を得た。
以下、上記接着剤使用時は使用直前に第２の保護フィルムを剥離した直後の状態であることを前提に記述する。
【００４２】
実施例１
（１）基板の貼り合せ
片面銅箔付きポリイミド商品名：ユピセルＮ、宇部日東化成工業株式会社製、銅箔厚さ：５μｍ、ポリイミド厚さ１２．５μｍ）の銅箔面に製品サイズ（１５０ｍｍ角）よりも各辺１０ｍｍずつ小さい離型シート（商品名：アフレックス、旭硝子株式会社製、厚さ：３０μｍ）を設置し、その上から上記接着剤の作製で得た接着剤３を、平板型ラミネータとして真空加圧式ラミネータ（株式会社名機製作所製、ＭＶＬＰ−５００）を用い、５００Ｐａ以下に真空引きした後、圧力０．４ＭＰａ、温度５０℃、加圧時間３０秒の条件にて加熱圧着した。
その後、紫外線露光機（株式会社オーク製作所製、ＥＸＭ−１１７２）にて接着剤３に紫外線（波長３６５ｎｍ）を１Ｊ／ｃｍ2照射し、接着剤３の保護フィルムである離型ＰＥＴフィルム（ピューレックスＡ３１）を剥離し、離型シートに貼りついた接着剤３を離型シートごと剥がして、枠部分のみ接着剤３が付いた基板１を得た（図１（ａ）参照）。
次に、上記で得られた基板１の接着剤３貼り合せ面に、上記の真空加圧式ラミネータを用いて上記の片面銅箔付きポリイミド（１５０ｍｍ角）の銅箔面を上記の条件で加熱圧着して、１８０℃で１時間加熱硬化することによって、基板１が製品枠部分で貼り付けられた基板２を得た（図１（ｂ）参照）。
【００４３】
（２）光導波路の作製
〔クラッド層形成用樹脂フィルムの作製〕
（Ａ）ベースポリマーとして、フェノキシ樹脂（商品名：フェノトートＹＰ−７０、東都化成株式会社製）４８質量部、（Ｂ）光重合性化合物として、アリサイクリックジエポキシカルボキシレート（商品名：ＫＲＭ−２１１０、分子量：２５２、旭電化工業株式会社製）５０質量部、（Ｃ）光重合開始剤として、トリフェニルスルホニウムヘキサフロロアンチモネート塩（商品名：ＳＰ−１７０、旭電化工業株式会社製）２質量部、有機溶剤としてプロピレングリコールモノメチルエーテルアセテート４０質量部を広口のポリ瓶に秤量し、メカニカルスターラ、シャフト及びプロペラを用いて、温度２５℃、回転数４００ｒｐｍの条件で、６時間撹拌し、クラッド層形成用樹脂ワニスＡを調合した。その後、孔径２μｍのポリフロンフィルタ（商品名：ＰＦ０２０、アドバンテック東洋株式会社製）を用いて、温度２５℃、圧力０．４ＭＰａの条件で加圧濾過し、さらに真空ポンプ及びベルジャーを用いて減圧度５０ｍｍＨｇの条件で１５分間減圧脱泡した。
上記で得られたクラッド層形成用樹脂ワニスＡを、離型ＰＥＴフィルム（商品名：ピューレックスＡ３１、帝人デュポンフィルム株式会社、厚さ：２５μｍ）に塗工機（マルチコーターＴＭ−ＭＣ、株式会社ヒラノテクシード製）を用いて塗布し、８０℃、１０分、その後１００℃、１０分乾燥し、次いで保護フィルムとして離型ＰＥＴフィルム（商品名：ピューレックスＡ３１、帝人デュポンフィルム株式会社、厚さ：２５μｍ）を離型面が樹脂側になるように貼り付け、クラッド層形成用樹脂フィルムを得た。このとき樹脂層の厚さは、塗工機のギャップを調節することで、任意に調整可能であり、本実施例では硬化後の膜厚が、下部クラッド層２５μｍ、上部クラッド層７０μｍとなるように調節した。
【００４４】
〔コア層形成用樹脂フィルムの作製〕
（Ａ）ベースポリマーとして、フェノキシ樹脂（商品名：フェノトートＹＰ−７０、東都化成株式会社製）２６質量部、（Ｂ）光重合性化合物として、９，９−ビス［４−（２−アクリロイルオキシエトキシ）フェニル］フルオレン（商品名：Ａ−ＢＰＥＦ、新中村化学工業株式会社製）３６質量部、及びビスフェノールＡ型エポキシアクリレート（商品名：ＥＡ−１０２０、新中村化学工業株式会社製）３６質量部、（Ｃ）光重合開始剤として、ビス（２，４，６−トリメチルベンゾイル）フェニルフォスフィンオキサイド（商品名：イルガキュア８１９、チバ・スペシャリティ・ケミカルズ社製）１質量部、及び１−［４−（２−ヒドロキシエトキシ）フェニル］−２−ヒドロキシ−２−メチル−１−プロパン−１−オン（商品名：イルガキュア２９５９、チバ・スペシャリティ・ケミカルズ社製）１質量部、有機溶剤としてプロピレングリコールモノメチルエーテルアセテート４０質量部を用いたこと以外は上記製造例と同様の方法及び条件でコア層形成用樹脂ワニスＢを調合した。その後、上記製造例と同様の方法及び条件で加圧濾過さらに減圧脱泡した。
上記で得られたコア層形成用樹脂ワニスＢを、ＰＥＴフィルム（商品名：コスモシャインＡ１５１７、東洋紡績株式会社製、厚さ：１６μｍ）の非処理面上に、上記製造例と同様な方法で塗布乾燥し、次いで保護フィルムとして離型ＰＥＴフィルム（商品名：ピューレックスＡ３１、帝人デュポンフィルム株式会社、厚さ：２５μｍ）を離型面が樹脂側になるように貼り付け、コア層形成用樹脂フィルムを得た。本実施例では硬化後の膜厚が５０μｍとなるよう、塗工機のギャップを調整した。
【００４５】
（３）光電気複合部材（光導波路と複合してなる配線板）の作製
光電気複合部材の作製方法について、以下、図１及び図２を参照しつつ説明する。
上記で得られた基板２の両面に、上記に記載の接着剤３の接着剤面をロールラミネータ（日立化成テクノプラント株式会社製、ＨＬＭ−１５００）を用い圧力０．４ＭＰａ、温度５０℃、ラミネート速度０．２ｍ／ｍｉｎの条件で、ラミネートした。
その後、紫外線露光機（株式会社オーク製作所製、ＥＸＭ−１１７２）にて接着剤３に紫外線（波長３６５ｎｍ）を１Ｊ／ｃｍ2照射し、上記に記載の接着剤３の保護フィルムである離型ＰＥＴフィルム（ピューレックスＡ３１）を剥離した。
次に上記で得られた下部クラッド層形成用樹脂フィルムの保護フィルムである離型ＰＥＴフィルム（ピューレックスＡ３１）を剥離し、上記で得られた基板２の接着剤面に、上記と同様なラミネート条件で貼り付け、紫外線露光機（株式会社オーク製作所製、ＥＸＭ−１１７２）にて樹脂側から紫外線（波長３６５ｎｍ）を１．５Ｊ／ｃｍ2照射し、次いで８０℃で１０分間加熱処理することにより、下部クラッド層６を形成した。
次に、下部クラッド層６上に、上記と同様なラミネート条件で、上記コア層形成用樹脂フィルムをラミネートし、コア層を形成した。
【００４６】
次に、幅５０μｍのネガ型フォトマスクを介し、上記紫外線露光機にて紫外線（波長３６５ｎｍ）を０．８Ｊ／ｃｍ2照射し、次いで８０℃で５分間露光後加熱を行った。その後、支持フィルムであるＰＥＴフィルムを剥離し、現像液（プロピレングリコールモノメチルエーテルアセテート／Ｎ，Ｎ−ジメチルアセトアミド＝７／３、質量比）を用いて、コアパターン７を現像した。続いて、洗浄液（イソプロパノール）を用いて洗浄し、１００℃で１０分間加熱乾燥した。（図１（ｃ）参照）
【００４７】
次いで平板型ラミネータとして真空加圧式ラミネータ（株式会社名機製作所製、ＭＶＬＰ−５００）を用い、上部クラッド層８として上記クラッド層形成用樹脂フィルムを、５００Ｐａ以下に真空引きした後、圧力０．４ＭＰａ、温度５０℃、加圧時間３０秒の条件にて加熱圧着した。
さらに、紫外線（波長３６５ｎｍ）を３Ｊ／ｃｍ2照射後、１８０℃で１時間加熱処理することによって、上部クラッド層４を硬化させ光導波路１０を作製した。
得られた光導波路１０の上部クラッド層８側からダイシングソー（ＤＡＣ５５２、株式会社ディスコ社製）を用いて４５°のミラー部１２を形成した（図１（ｄ）参照）。
【００４８】
ミラー保護のための接着剤付き保護フィルムとして、上記に記載の接着剤３を上記の条件でポリイミドフィルム（厚さ：１２．５μｍ）に貼り付けたものを用いた。真空加圧式ラミネータ（株式会社名機製作所製、ＭＶＬＰ−５００）を用い、上記の条件でミラー形成部に貼り付け接着剤付き保護フィルムを貼り付け、１８０℃で１時間加熱処理することによって接着剤３を硬化し、ミラー部１２に配線保護用の被覆９を設けた（図１（ｅ）参照）。次いで製品サイズより各辺１５ｍｍずつ切断し、基板２を２枚の光導波路付き基板１とした（図１（ｆ）参照）。
ここで、基板２を２枚の光導波路付き基板１（図１（ｆ）参照）とする前に、製品サイズより各辺１５ｍｍずつ切断し、基板のそりの測定を行った。そりの測定方法は、製品を水平な定盤の上に基板のそり方向凸面を上にして配置し、定盤と製品の間に生じた最大の隔たり（間隙）をシクネスゲージ（東京シクネス株式会社製、０．１ｍｍ刻みの間隙測定用）を用いて測定した。その結果、最大で０．９ｍｍのそりであった。
【００４９】
〔サブトラクティブ法による回路形成〕
その後、基板１の剥離面である片面銅箔付きポリイミドの銅箔面に感光性ドライフィルムレジスト（商品名：フォテック、日立化成工業株式会製、厚さ：２５μｍ）をロールラミネータ（日立化成テクノプラント株式会社製、ＨＬＭ−１５００）を用い圧力０．４ＭＰａ、温度５０℃、ラミネート速度０．２ｍ／ｍｉｎの条件で貼り、次いで紫外線露光機（株式会社オーク製作所製、ＥＸＭ−１１７２）にて感光性ドライフィルムレジスト側から幅５０μｍのネガ型フォトマスクを介し、紫外線（波長３６５ｎｍ）を１２０ｍＪ／ｃｍ2照射し、未露光部分の感光性ドライフィルムレジストを３５℃の０．１〜５重量％炭酸ナトリウムの希薄溶液で除去した。その後、塩化第二鉄溶液を用いて、感光性ドライフィルムレジストが除去されむき出しになった部分の銅箔をエッチングにより除去し、３５℃の１〜１０重量％水酸化ナトリウム水溶液を用いて、露光部分の感光性ドライフィルムレジストを除去した。次いで、カバーレイフィルム（商品名：ニカフレックスＣＩＳＧ、ニッカン工業株式会社製、基材厚さ：１２．５μｍ、接着剤厚さ：１５μｍ）を圧力４．０ＭＰａ、温度１６０℃、加圧時間９０分の条件で真空プレスし、配線保護用の被覆９を設けた。これにより電気配線５と光導波路１０が形成された配線板を得た。（図１（ｇ）参照）
【００５０】
実施例２
実施例１において片面銅箔ポリイミド基板の貼り合せ面を反対（ポリイミド面同士）にして、貼り合せ後に、上記のサブトラクティブ法を用いて電気配線を形成し、カバーレイを接着した（図２（ｃ）参照）。その後、基板２を分離して２つの電気配線形成済みの基板１とし、ポリイミド面に上記と同様に光導波路を形成した（図２（ｇ）参照）。
基板２を分離する前に実施例１と同様にそり量の測定を行った。その結果、最大で１．０ｍｍのそりであった。
【００５１】
実施例３
（１）基板の貼り合せ
片面銅箔付きポリイミドのロール（商品名：ユピセルＮ、宇部日東化成工業株式会社製、銅箔厚さ：５μｍ、ポリイミド厚さ：１２．５μｍ、製品幅：２５０ｍｍ）の銅箔面に２５０ｍｍ間隔で２３０ｍｍ角の離型シート（商品名：アフレックス、旭硝子株式会社製、厚さ：３０μｍ）を設置し、その上から上記接着剤の作製で得た接着剤３を、ロールラミネータ（日立化成テクノプラント株式会社製、ＨＬＭ−１５００）を用い圧力０．５ＭＰａ、温度１００℃、ラミネート速度０．２ｍ／ｍｉｎの条件で貼った。
その後、紫外線露光機（株式会社オーク製作所製、ＥＸＭ−１１７２）にて接着剤３に紫外線（波長３６５ｎｍ）を１Ｊ／ｃｍ2照射し、接着剤３の保護フィルムである離型ＰＥＴフィルム（ピューレックスＡ３１）を剥離した。次いで、離型シート上の接着剤３を離型シートごと引き剥がし、接着剤面に上記の真空加圧式ラミネータを用いて上記と同様の片面銅箔付きポリイミドの銅箔面を上記の条件でラミネートして、１８０℃で１時間加熱硬化することによって、基板１が製品枠部分で貼り付けられたロール状の基板２を得た。
これ以降は、実施例１（２）（３）と同様にして電気配線５と光導波路１０が形成された配線板を得た。
【００５２】
比較例１
実施例１において、基板の貼り合わせを行わずに片面銅箔付きポリイミド商品名：ユピセルＮ、宇部日東化成工業株式会社製、銅箔厚さ：５μｍ、ポリイミド厚さ１２．５μｍ）のポリイミド面上にＰＣＴ／ＪＰ２００８／０５４６５に記載の接着剤３を上記の条件で貼り合わせ、次いで下部クラッド層形成用樹脂フィルムの保護フィルムである離型ＰＥＴフィルム（ピューレックスＡ３１）を剥離した。次に、上記で得られた基板の接着剤面に、上記と同様なラミネート条件で貼り付け、下部クラッド層６を得た。
このときの基板のそりを実施例１と同様の方法で測定した。その結果、最大で５．１ｍｍのそりであった。これ以降の光導波路の製造は、装置が故障するおそれがあるため、下部クラッド層６の形成工程で中断した。
【産業上の利用可能性】
【００５３】
本発明の配線板の製造方法によれば、基板のそりの抑制に優れ、２枚の基板を重ねて製造でき、余分な材料がほとんどないため、生産性に優れている。また、２枚の基板を重ねて製造できることから、ある程度の厚みある基板として取り扱うことで極薄の配線板の製造にも対応可能となる。また、銅張り積層板やビルドアップ形成する基板の両方に対応可能であり、フレキシブル基板ではロール加工にも対応可能である。このため、本発明の製造方法は、半導体パッケージ基板、フレキシブル基板、光電気複合部材等の幅広い分野に適用可能である。
【００５４】
１；基板
２；基板（貼り合せ後）
３；接着剤
４；剥離面
５；電気配線
６；下部クラッド層
７；コアパターン
８；上部クラッド層
９；配線保護用の被覆
１０；光導波路
１１；金属層
１２；ミラー部
【図１】
2011029407.tif 000003
【図２】
2011029407.tif 000004